(57)【要約】【課題】表面性能の優れた電離放射線樹脂に対して、表面性能を維持しつつ、継続的な耐汚染性能を付与し、さらに、最表保護層と基材フィルムとの間の密着が劣る問題も克服した化粧シートを得る。【解決手段】（１）熱可塑性樹脂基材や金属箔基材等に最表層に保護層（トップコート層）を具備する化粧フィルムにおいて、その最表面保護層として、電離放射線硬化型樹脂と熱硬化型のアクリルウレタン樹脂の側鎖にオルガノポリシロキシ基が導入されたシリコーン変性アクリルウレタン樹脂とイソシアネート硬化剤が混合していることを特徴とする化粧シート。（２）上記に該当する最表の保護層において、基材フィルムと当該保護層との間に１層以上の熱硬化型による層を具備することを特徴とする化粧シート。【選択図】図１
2004314495.tif 000002
【特許請求の範囲】
【請求項１】
熱可塑性樹脂基材や金属箔基材等に最表層に保護層（トップコート層）を具備する化粧フィルムにおいて、その最表面保護層として、電離放射線硬化型樹脂と熱硬化型のアクリルウレタン樹脂の側鎖にオルガノポリシロキシ基が導入されたシリコーン変性アクリルウレタン樹脂とイソシアネート硬化剤が混合していることを特徴とする化粧シート。
【請求項２】
請求項１または請求項２に該当する最表の保護層において、基材フィルムと当該保護層との間に１層以上の熱硬化型による層を具備することを特徴とする化粧シート。
【発明の詳細な説明】
【０００１】
【発明の属する技術分野】
本発明は、木質系基材、無機質系基材、合成樹脂基材、金属系基材等々の基材へ貼り合わせるオレフィン系化粧シートおよびポリエステル系等化粧シートに関することである。
【０００２】
【従来の技術】
印刷の施された基材に対しオレフィン樹脂あるいはポリエステル樹脂が積層されたシートに対して、塗工等によりオーバーコートする場合、最表面の組成中に電離放射線硬化型樹脂を存在させ架橋密度を向上させ、表面硬度や耐汚染性等の表面性能を得る場合が多いが、硬化収縮等の問題から初期密着を始めとした、耐候密着、耐湿熱密着や樹脂設計によってはハンドリング、後加工性や耐衝撃性にも悪影響が出る場合があった。
【０００３】
硬化収縮の観点から、電離放射線硬化樹脂単独の硬化塗膜よりも、それに熱硬化型樹脂を混合し併用したほうが、収縮緩和や衝撃緩衝等の観点から上記不具合に対して有効な場合が多い。
【０００４】
しかしながら、電離放射線樹脂単独の硬化塗膜よりも熱硬化併用の塗膜の場合、表面硬度や耐汚染性等の表面性能に劣る場合が多かった。特に耐汚染性に関しては、シリコーン系の樹脂を添加することにより、汚染性の向上に寄与できるが、ブリードによる耐汚染効果であるため、繰り返し拭き取りや環境試験等の継続的な効果には劣っていた。
【０００５】
また、上記オルガノポリシロキサン導入のアクリルウレタン樹脂単独塗膜では、耐汚染性は発現はするものの、基材フィルムへの密着に劣る等の問題点もあった。
【０００６】
【特許文献１】
特開２０００−１１７９２５号公報
【特許文献２】
特開２００２−０２８９０４号公報
【特許文献３】
特開平９−３００５３７号公報
【０００７】
【発明が解決しようとする課題】
本発明は、表面性能の優れた電離放射線樹脂に対して、表面性能を維持しつつ、継続的な耐汚染性能を付与し、さらに、最表保護層と基材フィルムとの間の密着が劣る問題も克服した化粧シートを得ることにある。
【０００８】
【課題を解決するための手段】
本発明は、（１）熱可塑性樹脂基材や金属箔基材等に最表層に保護層（トップコート層）を具備する化粧フィルムにおいて、その最表面保護層として、電離放射線硬化型樹脂と熱硬化型のアクリルウレタン樹脂の側鎖にオルガノポリシロキシ基が導入されたシリコーン変性アクリルウレタン樹脂とイソシアネート硬化剤が混合していることを特徴とする化粧シート、（２）上記に該当する最表の保護層において、基材フィルムと当該保護層との間に１層以上の熱硬化型による層を具備することを特徴とする化粧シートである。
【０００９】
【発明の実施の形態】
本発明では、表面性能の優れた電離放射線樹脂に対して、側鎖にオルガノポリシロキサン基が導入されたアクリルウレタン樹脂を混合することにより、電離放射線硬化型樹脂による表面性能を維持しつつ、前述のアクリルウレタン樹脂による継続的な耐汚染性能を付与することができ、問題点の克服ができた。
【００１０】
また、表面硬度の向上には、Ｓｉ系（特にガラスビーズ）のフィラーを混合することにより、向上に寄与させることができた。
【００１１】
さらに、電離放射線硬化型樹脂と側鎖導入されたアクリルウレタン樹脂の混合比やフィルム基材によては、最表保護層と基材フィルムとの間の密着が劣る場合が考えられるが、その間に１層以上の２液硬化型のウレタン樹脂部が存在することでさらなる問題点を克服することができた。
【００１２】
【実施例】
以下に、本発明の化粧シートに関する具体的な実施例及び比較例を挙げ、本発明をより詳細に説明する。
【００１３】
＜実施例１＞
木目印刷（Ｄ）の施されたオレフィン系のシート（Ｏ）の裏面にプライマー樹脂層（Ｐ）を設け、そのシート上に、クリヤ樹脂（Ｃ）をラミネートした化粧シートにおいて、リコート層（Ｒ）にＵＣクリヤー  Ｗ３５０下塗りとＨＤＩ系硬化剤を当量の１．５倍混合し、希釈溶剤で適切な粘度に希釈した後、グラビア塗工により約５ｇ／ｍ２塗布した後、４０℃での温乾養生にて硬化させた。
【００１４】
その後、最表層トップコート（Ｔ）として、ＤＩＣＢＥＡＭ  ＵＶ２１２Ｇ／アクリルウレタン樹脂の側鎖にオルガノポリシロキサン結合により導入されたシリコーン変性アクリルウレタン樹脂／ＨＤＩ系硬化剤／ガラスビーズを７０／３０／３／１５の比で混合し、さらに平均粒子系５μｍのガラスビーズを添加し、希釈溶剤で適切な粘度に希釈し、ナチュラルグラビア方式、グラビアリバース方式のコート方式によって、トータルで１０ｇ／ｍ２塗布した。
【００１５】
硬化方法は、ＵＶランプ（フュージョン製：Ｄバルブ）にて硬化させた後、４０℃の温乾養生を３日以上行い、化粧シートを得た。
【００１６】
この時使用したシリコーン変性アクリル樹脂は、重量平均分子量が約５００程度であった。
【００１７】
＜比較例１＞
実施例１と同様の方法で化粧シートを作製するが、最表層トップコートとして、実施例１と同様に塗布硬化させるが、樹脂として、ＵＶ硬化型樹脂単体（熱硬化部を除いた）とした化粧シートを作製した。
【００１８】
＜比較例２＞
実施例１と同様の方法で化粧シートを作製するが、最表層のトップコートとして、実施例１中の電離放射線硬化型樹脂を除いた熱硬化性樹脂系のみを塗布、硬化させ、化粧シートを得た。
【００１９】
＜比較例３＞
実施例１と同様の方法にて化粧シートを作製するが、最表層のトップコートとして、実施例１中のシリコーン変性アクリルウレタン樹脂の代替としてシリコーン変性のないアクリルウレタン樹脂を使用し、さらに、シリコーンオイルを１０部添加し、電離放射線による硬化、熱による硬化を行い、化粧シートを得た。
【００２０】
＜結果＞
【表１】
2004314495.tif 000003
但し、表中の「セロテープ」はニチバン株式会社の登録商標である。
【００２１】
【発明の効果】
本発明は、最表層に電離放射線硬化型樹脂とアクリルウレタン樹脂の側鎖にオルガノポリシロキサン結合を有するシリコーン変性アクリルウレタン樹脂の混合物を用いることにより、表面硬度等を維持しつつ、継続的な耐汚染性能を付与することができた。さらには、フィルム基材から最表層トップコートまでの間に１層以上のリコート層を具備させることにより耐衝撃性の向上、密着性の向上も可能とすることができた。
【図面の簡単な説明】
【図１】本発明によるシート構成。
【符号の説明】
Ｐ・・プライマー層
Ｏ・・オレフィンシート
Ｄ・・印刷
Ｃ・・クリヤ樹脂
Ｒ・・リコート層
Ｔ・・トップコート層
【図１】
2004314495.tif 000004